또 , 본 발명 에서 는 , 활성 에너지 선 경화 성 수지 조성물 을 사이즈 15 cm× 15 cm 로 두께 100 ㎛ 의 폴리에틸렌 테레프탈 레이트 ( PET ) 필름 에 , 경화 후 의 도막 이 10 ㎛ 의 두께 가 되 도록 도공 하 고 , 온도 60 ℃ 에서 3 분 간 건조 시킨 후 , PET 필름 면 으로부터 의 높이 18 cm 의 위치 에 80 W 의 고압 수은 등 을 준비 하 고 , 5 . 1 m / min 의 속도 로 적산 조사량 이 500 mJ / ㎠ 가 되 도록 자외선 을 조사 함 으로써 , 경화 도막 을 얻 을 수 있 다 . 그 경화 도막 을 10 cm× 10 cm 가 되 도록 자르 고 , 그 자른 경화 도막 의 네 귀퉁이 의 튀 어 오른 높이 의 평균값 이 40 mm 이하 , 특히 30 mm 이하 , 또한 , 25 mm 이하 인 경화 도막 이 되 는 코팅 제 로 하 는 것 이 바람직 하 다 .